(57)【要約】基板上に複数のナノワイヤーを含む組成物であって、前記ナノワイヤーが、前記ナノワイヤーの少なくともいくつかの上に触媒堆積物が配置されるように、金属触媒の存在下で前記基板上にエピタキシャルに成長させたものであり、前記ナノワイヤーが、少なくとも１つのＩＩＩ−Ｖ族化合物又は少なくとも１つのＩＩ−ＶＩ族化合物を含むか、少なくとも１つの非炭素ＩＶ族元素を含み；グラファイト層が前記ナノワイヤーの上の触媒堆積物の少なくともいくつかと接触している、組成物。
2015503852.tif 000002
【特許請求の範囲】
【請求項１】
基板上に複数のナノワイヤーを含む組成物であって、前記ナノワイヤーが、触媒堆積物が前記ナノワイヤーの少なくともいくつかの上に配置されるように金属触媒の存在下で前記基板上にエピタキシャルに成長したものであり、
前記ナノワイヤーが、少なくとも１つのＩＩＩ−Ｖ族化合物又は少なくとも１つのＩＩ−ＶＩ族化合物を含むか少なくとも１つの非炭素ＩＶ族元素を含み；且つ
グラファイト層が前記ナノワイヤーの上の前記触媒堆積物の少なくともいくつかと接触している、
組成物。
【請求項２】
前記ナノワイヤーが、［１１１］又は［０００１］方向に成長している、請求項１に記載の組成物。
【請求項３】
前記ナノワイヤーが、ＩＩＩ−Ｖ族化合物を含む、請求項１又は２に記載の組成物。
【請求項４】
前記ナノワイヤーが、ＡｌＡｓ、ＺｎＯ、ＧａＳｂ、ＧａＰ、ＧａＮ、ＧａＡｓ、ＩｎＰ、ＩｎＮ、ＩｎＧａＡｓ、ＩｎＡｓ、又はＡｌＧａＡｓ、例えばＧａＳｂ、ＧａＰ、ＧａＡｓ、又はＩｎＡｓを含む、請求項１〜３のいずれか一項に記載の組成物。
【請求項５】
前記基板が、ＩＩＩ−Ｖ族半導体、例えばＧａＡｓ、Ｓｉを含むか、グラフェン、グラファン、又は酸化グラフェン等のグラファイト状（ｇｒａｐｈｉｔｉｃ）であり、好ましくは、前記グラフェン、グラファン、又は酸化グラフェンが、１０以下の原子層を含む、請求項１〜４のいずれか一項に記載の組成物。
【請求項６】
前記グラファイト基板及び／又はグラファイト層が、Ｎｉ、Ｃｕ、又はＰｔ膜等の金属性の膜又はホイル上のキッシュグラファイト、高配向熱分解グラファイト（ＨＯＰＧ）、ＣＶＤ成長グラフェン層から剥離された積層基板である、請求項１〜５のいずれか一項に記載の組成物。
【請求項７】
前記グラファイト基板及び／又は前記グラファイト層が、フレキシブル且つ透明である、請求項１〜６のいずれか一項に記載の組成物。
【請求項８】
前記基板の表面及び／又は前記グラファイト層が、酸素、水素、ＮＯ2、又はこれらの組合せのガスを用いたプラズマ処理により改質されている、請求項１〜７のいずれか一項に記載の組成物。
【請求項９】
前記基板の表面及び／又は前記グラファイト層が、例えばＦｅＣｌ3、ＡｕＣｌ3、又はＧａＣｌ3の溶液を用いて、ドーピングにより改質されている、請求項１〜８のいずれか一項に記載の組成物。
【請求項１０】
前記基板の表面及び／又は前記グラファイト層が、金属塩化物（ＦｅＣｌ3、ＡｕＣｌ3、又はＧａＣｌ3）、ＮＯ2、ＨＮＯ3、芳香族分子、又はアンモニア等の有機又は無機分子の吸着によりドープされている、請求項１〜９のいずれか一項に記載の組成物。
【請求項１１】
前記基板の表面及び／又は前記グラファイト層が、その成長中に置換ドーピング法によりドープされてＢ、Ｎ、Ｓ、又はＳｉ等のドーパントが導入されている、請求項１〜１０のいずれか一項に記載の組成物。
【請求項１２】
前記ナノワイヤーが、直径が５００ｎｍ以下であり、長さが最大５ミクロンである、請求項１〜１１のいずれか一項に記載の組成物。
【請求項１３】
前記基板が、複数のナノワイヤーを含み、前記ナノワイヤーが、実質的に平行である、請求項１〜１２のいずれか一項に記載の組成物。
【請求項１４】
前記触媒がＡｕ、Ａｇであるか、前記ナノワイヤーが自己触媒される、請求項１〜１３のいずれか一項に記載の組成物。
【請求項１５】
前記グラファイト層がグラフェンである、請求項１〜１４のいずれか一項に記載の組成物。
【請求項１６】
前記グラファイト層が、前記ナノワイヤーと同じドーピングイオンでドープされている、請求項１〜１５のいずれか一項に記載の組成物。
【請求項１７】
（Ｉ）好ましくは分子線により、基板の表面にＩＩ−ＶＩ族元素、ＩＩＩ−Ｖ族元素、又は少なくとも１つの非炭素ＩＶ族元素を供給すること；
（ＩＩ）前記ナノワイヤーの少なくともいくつかの上に触媒堆積物が残るように、金属触媒の存在下で前記基板の表面から複数のナノワイヤーをエピタキシャルに成長させること；
（ＩＩＩ）グラファイト層が前記ナノワイヤーの上の前記触媒堆積物の少なくともいくつかと接触するように、前記金属触媒堆積物をグラファイト層と接触させること
を含む、請求項１〜１６のいずれか一項に記載の組成物の製造プロセス。
【請求項１８】
前記基板が、孔がパターニングされたマスクでコーティングされ、好ましくは前記触媒が、孔パターンを介して露出した基板表面に導入される、請求項１７に記載のプロセス。
【請求項１９】
前記孔がパターニングされたマスクが、電子ビーム蒸着法、ＣＶＤ、ＰＥ−ＣＶＤ、スパッタリング、又はＡＬＤにより堆積された、ＳｉＯ2、Ｓｉ3Ｎ4、ＨｆＯ2、又はＡｌ2Ｏ3等の少なくとも１つの絶縁性材料を含む、請求項１７又は１８に記載のプロセス。
【請求項２０】
前記孔パターンを介して露出されている前記基板の表面が、酸素、水素、ＮＯ2、又はこれらの組合せのガスを用いたプラズマ処理により改質される、請求項１７〜１９のいずれか一項に記載のプロセス。
【請求項２１】
前記グラファイト層が、ポストアニール処理に供される、請求項１７〜２０のいずれか一項に記載のプロセス。
【請求項２２】
請求項１〜１６に記載の組成物を含むデバイス、例えば光学又は電子デバイス、例えば太陽電池。
【発明の詳細な説明】
【技術分野】
【０００１】
本発明は、好ましくは金属触媒気相−液相−固相（ＶＬＳ）法により成長させた、ナノワイヤーアレイ用の透明で導電性且つフレキシブルなトップコンタクト電極材料としてのグラファイト薄層の使用に関する。特に、ナノワイヤー成長後にナノワイヤーの上に残る金属触媒粒子が、ナノワイヤーとトップコンタクトグラファイト層との電気的接触を増強するための中間材料として有利に用いられる。得られた、透明でフレキシブルなグラファイト層へのトップコンタクトを備えた好ましくは半導体材料で構成されるナノワイヤーのアレイは、ナノワイヤー発光ダイオード（ＬＥＤ）及びナノワイヤー太陽電池を含む光電子デバイス用途に幅広く応用される。
【背景技術】
【０００２】
近年、ナノテクノロジーが重要なエンジニアリング分野となり、半導体ナノワイヤーへの関心が高まっている。ナノワイヤーは、一部の著者にナノウィスカー、ナノロッド、ナノピラー、又はナノコラム等とも呼ばれ、センサー、太陽電池からＬＥＤ等の種々の電気的デバイスにおける重要な応用例が見出されている。
【０００３】
本願の目的のためには、ナノワイヤーという用語は、基本的に一次元形態の構造、すなわちその幅又は直径がナノメートルの寸法であり且つその長さが典型的には数百ｎｍから数μｍのものと解釈されるべきである。通常、ナノワイヤーは、５００ｎｍ以下、例えば３５０ｎｍ以下、特に３００ｎｍ以下、例えば２００ｎｍ以下の少なくとも２つの次元を有すると考えられる。
【０００４】
金属性（例えば、Ｎｉ、Ｐｔ、Ａｕ）、半導電性（例えば、Ｓｉ、ＩｎＰ、ＧａＮ、ＧａＡｓ、ＺｎＯ）、及び絶縁性（例えば、ＳｉＯ2、ＴｉＯ2）のナノワイヤーを含む多くの異なる種類のナノワイヤーが存在する。本発明者らは、半導体ナノワイヤーに主に関係するが、以下に詳細に記載する原則は全ての種類のナノワイヤー技術に応用可能であると考えられる。
【０００５】
従来、半導体ナノワイヤーはナノワイヤー自体と同じ基板上で成長させてきた（ホモエピタキシャル成長）。したがって、例えばＧａＡｓナノワイヤーはＧａＡｓ基板上で成長させる。これにより、当然、基板の結晶構造と成長するナノワイヤーの結晶構造との間で格子整合が確実になる。基板及びナノワイヤーはどちらも同一の結晶構造を有し得る。
【０００６】
しかし、整合する基板上でナノワイヤーを成長させるのは高価且つ限定的である。例えば、ＧａＡｓ基板は、特別に製造する必要があり、高価である。通常好ましい［１１１］Ｂ方向でのナノワイヤー成長を確実にするために、より一般的な（００１）配向表面を有する基板と比べ、基板を（１１１）Ｂ配向表面を有するように特別にスライスしなければならない。（１１１）Ｂ配向ＧａＡｓ基板は（００１）配向ＧａＡｓ基板より高価である。また、いずれにしろ、ＧａＡｓはナノワイヤーの保持に理想的な材料ではない。例えば、ＧａＡｓは機械的に強くない又は不活性である。ＧａＡｓはフレキシブル又は透明でない。他のより魅力的な基板を用いることができればより良い。
【０００７】
本発明者らはより多くの基板の使用方法を探索した。当然、これは異なる基板を用いるというだけではない。基板が成長させるナノワイヤーと異なれば、当然、基板とナノワイヤーとの間の格子不整合の可能性及び多くの他の可能性のある検討すべき問題がある。
【０００８】
本発明の一実施形態で、本発明者らはグラファイト基板上でエピタキシャルにナノワイヤーを成長させる。グラファイト基板は、グラフェン又はその誘導体の１又は複数の層で構成される基板である。最も微細な形態では、グラフェンは、ハニカム格子パターンに配列された二重電子結合（ｓｐ2結合と呼ばれる）により結合された炭素原子の１原子層厚のシートである。他の半導体基板と異なり、グラファイト基板は薄く、軽く、フレキシブルであり、更に非常に強い。
【０００９】
グラファイト基板は任意の他の基板上に容易に移すことができる。最近のレビュー記事である非特許文献１に示されているように、ＩＴＯ、ＺｎＯ／Ａｇ／ＺｎＯ、ＴｉＯ2／Ａｇ／ＴｉＯ2等の他の既存の透明導体と比べ、グラフェンは優れた光電気的特性を有することが示されている。
【００１０】
多くの応用において、ナノワイヤーが基板表面に直角に垂直に成長できることが重要である。半導体ナノワイヤーは通常［１１１］方向（立方晶構造の場合）又は［０００１］方向（六方晶構造の場合）に成長する。このことは、基板の表面原子が６角形の対称形に配列されるように基板表面が（１１１）又は（０００１）配向でなければならないことを意味する。
【００１１】
本発明者らは、グラファイト基板上で特定の化合物／元素のエピタキシャルなナノワイヤーが成長できることを見出した。グラファイト基板は表面にダングリングボンドを有さず、シリコン及びＧａＡｓ等の典型的な半導体と比べて原子結合の長さが非常に短いので、その上でのナノワイヤーの核形成及びエピタキシャル成長を予想する理由はない。以下に記載するように、驚くべきことに、グラフェンを用いた時、グラフェンの表面にどのように半導体原子が配置されるかによって、多くの半導体との間で格子整合が良好になる。
【００１２】
特に、分子線エピタキシーを用いることで、ナノワイヤー成長の点で優れた結果が得られる。特に、本発明は、グラファイト基板上でのＩＶ、ＩＩ−ＶＩ族、又は特にＩＩＩ−Ｖ族半導体ナノワイヤーの成長を可能にする。
【００１３】
ナノワイヤーを基板上で成長させることができたとしても、デバイス中でのそれらのナノワイヤーの使用を成功させるという問題がある。ナノワイヤーが純粋に半導体で構成される場合、これは自然に、接触金属の仕事関数に依存して金属へのショットキーコンタクトを形成する。したがって、半導体に接触させた金属性グラファイト層も、非特許文献２に示されているようにショットキー接合部を形成すると予想される。グラファイト層と半導体との間での非オーム性ショットキー接合部の形成は、コンタクトを介した適切な電流の流れをブロックするため、ＬＥＤ及び太陽電池等のデバイスの効率に好ましくない。
【００１４】
本発明者らは、基板に垂直に成長させた半導体ナノワイヤーアレイへのトップコンタクトの材料としてグラファイト層を用いたオーミックなトップコンタクトを作製する方法を探索した。これにより、グラファイト層（トップコンタクトとして）の柔軟性及び透明度の点で好ましい特性を有用な電気的特性と組み合わせることができる。
【００１５】
本発明者らは、半導体ナノワイヤーの成長に金属触媒粒子が関わり得ることを見出した。特に、分子線エピタキシー（ＭＢＥ）又は有機金属気相成長法（ＭＯＶＰＥ）技術を用いたナノワイヤーの成長に、Ａｕ、Ｇａ、又はＩｎ等の金属触媒が好ましくはナノワイヤー成長のシードとして用いられる。金属触媒は、ナノワイヤー成長の完了後に各ナノワイヤーの上に残るナノ粒子の形態である。本発明者らは、成長ナノワイヤーの上に堆積させた金属触媒を用いて、成長したナノワイヤーアレイとトップコンタクト材料としてのグラファイト層との間に自己整合オーミックコンタクトを作ることができることを見出した。
【００１６】
グラファイト層と成長させたナノワイヤーとの間の前述のトップコンタクトは、成長させたままの（ａｓ−ｇｒｏｗｎ）ナノワイヤーとＳｉ（１１１）、ＧａＡｓ（１１１）等の基板、特にグラファイト基板との間のボトムコンタクトとは根本的に異なり得ることに留意されたい。ナノワイヤーは高温で基板への物理的及び化学的結合を伴いエピタキシャルに成長するので、ボトムコンタクトははるかに良好且つ密であり、好ましくはオーム性であると予想される。
【００１７】
文献中におけるこの種のアイディアについての考察は限られている。非特許文献３は、原子間力顕微鏡の先端を用いて単一ナノワイヤーの上のＡｕ触媒粒子に接触させることによりＡｕ支援ＭＢＥにより成長させたナノワイヤーにおけるオーム性Ｉ−Ｖ曲線の観察を報告している。
【００１８】
非特許文献４は、垂直ピラー超格子アレイ及びグラフェンのハイブリッドＬＥＤの作製を報告している。この論文中では、ＧａＡｓナノピラーの垂直アレイが「トップダウン」式のエッチングにより作製されており、グラフェンが透明トップコンタクト材料として用いられている。半導電性ナノピラーのトップとグラフェンとの間の予想されるショットキーコンタクトを回避するために、Ｔｉ／Ａｕの金属薄層（約４ｎｍ）をグラフェン上に堆積させている。グラフェンの金属を堆積させた側をナノピラーへのトップコンタクトとして用い、その後、ポストアニールしている。金属薄層堆積のため、グラフェントップコンタクトの透明度は、裸のグラフェンでの約９８％から金属／グラフェンコンタクトでの約７０％に大きく低下している。
【００１９】
これに対し、金属触媒支援気相−液相−固相（ＶＬＳ）「ボトムアップ」法により成長したナノワイヤーは自然に上に金属性ナノ粒子が残る。これらの金属ナノ粒子は、ポストアニール処理又はグラファイト層のドーピングが可能なグラファイト層への自己整合オーミックコンタクトの形成を容易化するために用いることができる。自己整合コンタクトとしてこのような金属性粒子を用いることの更なる利点として、金属性粒子は、ナノワイヤー／グラファイト層接点にのみ配置されるので、トップコンタクトグラファイト層の全体的光透過性に影響しないことが挙げられる。トップコンタクト材料としてのグラファイト層の優れた特性は、得られる光電子デバイスに完全に利用することができる。
【先行技術文献】
【非特許文献】
【００２０】
【非特許文献１】Nature Photonics 4 (2010), 611
【非特許文献２】S. Tongay et al. in Appl. Phys. Lett. 95 (2009), 222103
【非特許文献３】Soo-Ghang Ihn et al., IEEE Transactions on Nanotechnology 6 (2007), 384
【非特許文献４】Jung Min Lee et al., Nano Lett. 10 (2010), 2783
【発明の概要】
【課題を解決するための手段】
【００２１】
したがって、一態様では、本発明は、基板上に複数のナノワイヤーを含む組成物であって、前記ナノワイヤーが、触媒堆積物が前記ナノワイヤーの少なくともいくつかの上に配置されるように、好ましくは気相−液相−固相法により、金属触媒の存在下で前記基板上にエピタキシャルに成長したものであり、
前記ナノワイヤーが、少なくとも１つのＩＩＩ−Ｖ族化合物又は少なくとも１つのＩＩ−ＶＩ族化合物を含むか少なくとも１つの非炭素ＩＶ族元素を含み；且つ
グラファイト層が前記ナノワイヤーの上の触媒堆積物の少なくともいくつかと接触している、
組成物を提供する。
【００２２】
別の態様では、本発明は、
（Ｉ）ＩＩ−ＶＩ族元素、ＩＩＩ−Ｖ族元素、又は少なくとも１つの非炭素ＩＶ族元素を基板の表面に好ましくは分子線により供給すること；
（ＩＩ）触媒堆積物が前記ナノワイヤーの少なくともいくつかの上に残るように金属触媒の存在下で基板の表面から複数のナノワイヤーをエピタキシャルに成長させること；
（ＩＩＩ）グラファイト層が前記ナノワイヤーの上の触媒堆積物の少なくともいくつかと接触するように前記金属触媒堆積物をグラファイト層に接触させること
を含むプロセスを提供する。
【００２３】
必要に応じて、ナノワイヤーのエピタキシャル成長を促進するために基板の表面を化学的／物理的に改質してもよい。
【００２４】
別の態様では、本発明は、上記で定義した組成物を含む電子デバイス等のデバイス、例えば太陽電池を提供する。
【００２５】
定義
ＩＩＩ−Ｖ族化合物とは、ＩＩＩ族の少なくとも１つのイオン及びＶ族の少なくとも１つのイオンを含むものを意味する。同様に、ＩＩ−ＶＩ族化合物とは、少なくとも１つのＩＩ族イオン及び少なくとも１つのＶＩ族イオンを含むものである。本願中、（ＩＩ）族という用語は、古典的な（ＩＩａ）族及び（ＩＩｂ）族、すなわちアルカリ土類系列及びＺｎ系列の元素の両方を包含する。ＩＶ族元素はＳｉ及びＧｅを含む。ＩＶ族元素という用語は単一のＩＶ族元素及び結合してＳｉＣ又はＳｉＧｅ等の化合物を形成し得る２つのそのような元素の存在の両方を包含すると理解される。各群からの２つ以上のイオンが存在し得る（例えばＩｎＧａＡｓ等）。非炭素ＩＶ族ナノワイヤーとは少なくとも１つの非炭素ＩＶ族元素だけを含むもの、例えばＳｉナノワイヤー又はＳｉＣナノワイヤーである。
【００２６】
半導電性ナノワイヤーという用語は、ＩＩ−ＶＩ族元素、ＩＩＩ−Ｖ族元素、又はＩＶ族元素の半導電性材料でできたナノワイヤーを意味する。
【００２７】
本発明において、ナノワイヤーという用語は、ナノメートル寸法の固体のワイヤー様構造を説明するために使用される。ナノワイヤーは、好ましくは、ナノワイヤーの大部分、例えばその長さの少なくとも７５％において均一な直径を有する。ナノワイヤーという用語は、その一部がテーパー状末端構造を有してよいナノロッド、ナノピラー、ナノコラム、又はナノウィスカーの使用を包含することが意図される。ナノワイヤーは、その幅又は直径がナノメートル寸法であり且つその長さが典型的には数百ｎｍ〜数μｍである本質的に一次元形態であるということができる。理想的には、ナノワイヤーの直径は５００ｎｍ以下である。典型的には、ナノワイヤーは、５００ｎｍ以下、例えば３５０ｎｍ以下、特に３００ｎｍ以下、例えば２００ｎｍ以下の２つの次元を有する。
【００２８】
理想的には、ナノワイヤーのベース及びナノワイヤーのトップにおける直径はほぼ同じままであるべきである（例えば、互いから２０％以内）。ワイヤーは上部先端で狭くなって典型的には半球を形成する必要があると理解される。
【００２９】
基板は複数のナノワイヤーを含むと理解される。これはナノワイヤーのアレイと呼ばれることがある。
【００３０】
基板又はトップコンタクト用のグラファイト層は、１層又は複数層のグラフェン又はその誘導体で構成される膜である。グラフェンという用語は、ハニカム結晶構造のｓｐ2結合炭素原子の平面シートを指す。グラフェンの誘導体とは表面が改質されたものである。例えば、水素原子をグラフェン表面に結合させてグラファンを形成することができる。炭素及び水素原子と共に酸素原子が表面に結合したグラフェンは酸化グラフェンと呼ばれる。表面改質は、化学的ドーピング又は酸素／水素プラズマ処理によっても可能である。
【００３１】
エピタキシーという用語は、「上（ａｂｏｖｅ）」を意味するギリシャ語の語根ｅｐｉ及び「秩序正しい様式（ｉｎ  ｏｒｄｅｒｅｄ  ｍａｎｎｅｒ）」を意味するｔａｘｉｓに由来する。ナノワイヤーの原子配列は基板の結晶構造に基づく。これはこの分野でよく用いられる用語である。本発明中において、エピタキシャル成長とは、基板の配向を真似たナノワイヤーの基板上での成長を意味する。
【００３２】
金属触媒支援気相−液相−固相（ＶＬＳ）法とは、ナノワイヤー成長のための核形成部位として作用する金属触媒からナノワイヤーを成長させる方法である。金属触媒は、触媒材料の薄層を基板表面に堆積させることで提供され、これはナノワイヤー成長の温度に上げることによりナノサイズ粒子へと溶融する。
【００３３】
触媒堆積物という用語は、成長しているナノワイヤーの上に残る触媒材料を意味する。これは触媒のナノ粒子と考えることができる。
【００３４】
分子線エピタキシー（ＭＢＥ）とは、結晶基板上に堆積物を形成する方法である。ＭＢＥプロセスは、基板の格子構造にエネルギーを与えるように真空中で結晶基板を加熱することにより行われる。その後、原子又は分子量ビームが基板表面に向けられる。上記で用いた元素という用語は、その元素の原子、分子、又はイオンの塗布を包含するものとする。向けられた原子又は分子が基板表面に到達した時、向けられた原子又は分子は、以下に詳細に説明するように、基板のエネルギーを与えられた格子構造又は触媒液滴にぶつかる。時間の経過と共に、やってくる原子がナノワイヤーを形成する。
【００３５】
以下に非限定的な例及び図を用いて本発明を更に説明する。
【図面の簡単な説明】
【００３６】
【図１ａ−ｄ】（１）Ｈ及びＢ部位（図１ａ、ｂ、及びｄ）並びに（２）Ｈ又はＢ部位（図１ｃ）に原子が配置された時の原子配列を示す図である。図１ｅでは、ＩＩＩ−Ｖ半導体（並びにＳｉ及びＺｎＯ）のバンドギャップエネルギーをそれらの格子定数に対してプロットしている。色の付いた垂直な実線（破線）は、グラフェンに関する４つの異なる原子配列（図１ａ〜ｄ）について、立方晶（六方晶）結晶でグラフェンとの格子整合が完全になる理想結晶の格子定数を示している。このプロットは、グラファイト基板上の垂直半導体ナノワイヤーのエピタキシャル成長の莫大な可能性を視覚化している。一部の半導体の場合で、示唆される１つの原子コンフィグレーションでグラフェンとの格子不整合が非常に小さい（例えば、ＩｎＡｓ、ＧａＳｂ、及びＺｎＯ）。ＧａＡｓ等のその他の半導体では、格子不整合が非常に大きく、２つの異なる原子コンフィグレーションの間にある（図１ｂ又は図１ｃに示されるように）。
【図２】ＭＢＥ実験の構成を示す図である。
【図３ａ】グラファイト上で成長させたＧａ（自己）触媒ＧａＡｓナノワイヤーを理想的に示す図である。
【図３ｂ】キッシュグラファイトのフレーク上でＭＢＥにより成長させた２つの垂直なＧａ支援ＧａＡｓナノワイヤーの４５°傾斜ＳＥＭ像である。球状粒子はＧａ液滴である。
【図３ｃ】キッシュグラファイトの上にエピタキシャルに成長させた垂直Ｇａ支援ＧａＡｓナノワイヤーのグラファイト／ナノワイヤー界面の断面ＴＥＭ像である。
【図４】エッチングして孔を設けた、グラファイト表面上のマスクを示す図である。
【図５ａ】金属触媒支援気相−液相−固相（ＶＬＳ）方法により成長させた半導体ナノワイヤーの模式図である。基板はＳｉＯ2基板上に堆積させたグラフェンである。
【図５ｂ】図５ａと同じ模式図であるが、ここでは、トップコンタクト材料としてグラフェンを備えている。２つの端子として２つのグラフェン層を有するナノワイヤー太陽電池も考えられる。
【図６ａ】ＭＢＥによりＳｉ（１１１）基板上に成長させたＧａ支援ＧａＡｓナノワイヤーアレイの傾斜ＳＥＭ像である。
【図６ｂ】上に堆積させたグラフェン層で覆われたＧａＡｓナノワイヤーアレイのＳＥＭ像である。ナノワイヤーアレイは図６ａと同様に成長させた。
【図６ｃ】上に部分的に堆積させたグラフェン層で覆われたＧａＡｓナノワイヤーアレイの拡大ＳＥＭ像である。ナノワイヤーアレイは図６ａと同様に成長させた。
【発明を実施するための形態】
【００３７】
本発明は、金属触媒の存在下で、理想的には金属触媒支援気相−液相−固相（ＶＬＳ）法により、エピタキシャルに成長させた半導体ナノワイヤーアレイへのトップコンタクト電極材料としてのグラファイト層の使用に関する。理想的には、グラファイト層は、透明、導電性、且つフレキシブルである。半導体ナノワイヤーアレイは、基板上にエピタキシャルに成長させた複数のナノワイヤーを含む。
【００３８】
ナノワイヤーをエピタキシャルに成長させることで、形成される材料に均一性が付与され、これにより、種々の最終特性、例えば機械的、光学的、又は電気的特性が増強され得る。
【００３９】
エピタキシャルナノワイヤーは、ガス状又は液体状の前駆体から成長され得る。基板がシード結晶として作用するので、堆積されるナノワイヤーは基板と同じ格子構造及び配向をとり得る。これは、単結晶基板上でさえ多結晶又非晶質の膜が堆積される他の薄膜堆積法とは異なる。
【００４０】
ナノワイヤー成長のための基板
本発明のナノワイヤーの成長に用いられる基板は、半導体基板等の任意の従来の基板であり得る。ナノワイヤーのエピタキシャル且つ垂直な成長に用いられる半導体基板は、ナノワイヤーのベースと同じ種類の結晶構造及び結晶配向並びに近い格子整合性を有し得る。これらは、基板に直角な［１１１］（立方晶構造の場合）又は［０００１］（六方晶構造の場合）方向にナノワイヤーが成長できる（１１１）配向表面を有するようなシリコン又はＧａＡｓ基板であり得る。ＧａＡｓ（１１１）及びＳｉ（１１１）が特に好ましい基板である。
【００４１】
したがって、関心のある半導体基板は、例えばＩＩ−ＶＩ族元素、ＩＩＩ−Ｖ族元素、又は少なくとも１つの非炭素ＩＶ族元素をベースとする。
【００４２】
基板は、好ましくはグラファイト基板、より好ましくはグラフェンである。本発明において、グラフェンという用語は、ハニカム（六方晶）結晶格子中に密にパッキングされているｓｐ2結合炭素原子の平面シートを意味する。このグラフェン基板は、１０層以下、好ましくは５層以下のグラフェン又はその誘導体を含むべきである（数層グラフェンと呼ばれる）。グラフェンの１原子厚の平面シートであることが特に好ましい。
【００４３】
結晶又は「フレーク」形態のグラファイトは、積み重ねられた多くのグラフェンシート（すなわち、１１シート以上）からなる。したがって、グラファイト基板とは、１又は複数のグラフェンシートから形成されたものを意味する。
【００４４】
基板の全体的な厚さは２０ｎｍ以下であることが好ましい。グラフェンシートを積み重ねて格子面間隔が０．３３５ｎｍのグラファイトを形成する。好ましいグラファイト基板は、そのような層をほんの少ししか含まず、理想的には厚さが１０ｎｍ未満であり得る。更により好ましくは、グラファイト基板の厚さは５ｎｍ以下であり得る。基板全体の面積は限定されない。面積は０．５ｍｍ2以上、例えば５ｍｍ2以上まで、例えば１０ｃｍ2までと大きくてもよい。したがって、基板の面積は実用性によってのみ限定される。
【００４５】
基板は、特に基板がグラファイト状（ｇｒａｐｈｉｔｉｃ）である場合、その上にナノワイヤーが成長できるように支持される必要があってもよい。基板は、従来の半導体基板及び透明ガラスを含むあらゆる種類の材料上に支持され得る。シリカ又はＳｉＣの使用が好ましい。支持体は不活性である必要がある。
【００４６】
非常に好ましい実施形態では、基板は、キッシュグラファイトから剥離した積層基板、グラファイトの単結晶、又は高配向熱分解グラファイト（ＨＯＰＧ）である。あるいは、基板は、化学蒸着（ＣＶＤ）法を用いてＮｉ膜又はＣｕホイル上に成長させることもでき、これは米国の「グラフェンスーパーマーケット」から容易に購入することができる。基板は、Ｃｕ、Ｎｉ、若しくはＰｔでできた金属性の膜又はホイル上の化学蒸着（ＣＶＤ）成長グラフェン基板であり得る。
【００４７】
これらのＣＶＤ成長グラファイト層は、エッチングにより又は電気化学的剥離法によりＮｉ又はＣｕ膜等の金属ホイルから化学的に剥離することができる。次いで、剥離後のグラファイト層はナノワイヤー成長のための支持基板に転移及び堆積される。剥離及び転移中、電子ビームレジスト又はフォトレジストを用いてグラフェン薄層を支持することができる。これらの支持材料は堆積後にアセトンによって容易に除去することができる。
【００４８】
グラファイト基板を改質せずに用いることが好ましいが、グラファイト基板の表面を改質してもよい。例えば、水素、酸素、ＮＯ2、又はこれらの組合せのプラズマで基板を処理することができる。基板の酸化はナノワイヤーの核形成を促進し得る。例えばナノワイヤー成長前に純度を確かにするために、基板を前処理することが好ましいこともある。ＨＦ又はＢＯＥ等の強酸を用いた処理も選択肢である。表面の不純物を除去するためにイソプロパノール、アセトン、又はｎ−メチル−２−ピロリドンで基板を洗浄してもよい。
【００４９】
清浄化したグラファイト表面をドーピングにより更に改質してもよい。ドーパント原子又は分子は、成長するナノワイヤーのシードとして作用し得る。ＦｅＣｌ3、ＡｕＣｌ3、又はＧａＣｌ3の溶液をドーピングステップに用いることができる。
【００５０】
グラファイト層、より好ましくはグラフェンは、その優れた光学的、電気的、及び機械的特性が周知である。これらは非常に薄いが非常に強く、軽く、フレキシブルであり、不浸透性である。本発明中で最も重要なこととして、これらは非常に電気的及び熱的に伝導性が高く、フレキシブルであり、透明である。現在商業的に使用されているＩＴＯ、ＺｎＯ／Ａｇ／ＺｎＯ、及びＴｉＯ2／Ａｇ／ＴｉＯ2等の他の透明導体と比べて、グラフェンは、はるかに高い透明性（目的の波長２５０〜９００ｎｍの太陽光スペクトル範囲で透過率約９８％）及び導電性（１ｎｍの厚さで１０００オーム未満のシート抵抗）が証明されている。
【００５１】
ナノワイヤーの成長
商業的に重要なナノワイヤーを製造するためには、これらが基板上でエピタキシャルに成長することが必須である。また、成長が基板に直角に且つしたがって理想的には［１１１］（立方晶構造の場合）又は［０００１］（六方晶構造の場合）方向に起これば理想的である。これは、適切にカットした基板を用意することにより、成長するナノワイヤーと同じ材料から形成された基板を用いることで実現できると上記した。
【００５２】
前述したように、成長させるナノワイヤーと基板材料が異なる特定の基板を用いてこれが可能であることは保証されない。しかし、本発明者らは、半導体ナノワイヤー中の原子とグラフェンシート中の炭素原子との間の可能な格子整合を確認することによりグラファイト基板上でのエピタキシャルな成長が可能であることを確認した。
【００５３】
グラフェン層中の炭素−炭素結合の長さは約０．１４２ｎｍである。グラファイトは六方晶形状をしている。これは図１ａに示されている。驚くべきことに、本発明者らは、成長させるナノワイヤー材料とグラファイト基板との間の格子不整合が非常に低くなり得るため、グラファイトから、その上に半導体ナノワイヤーを成長させることができる基板が得られることを見出した。
【００５４】
本発明者らは、立方晶構造で［１１１］方向に成長するナノワイヤーの（１１１）面中（あるいは、六方晶構造で［０００１］方向に成長するナノワイヤーの（０００１）面中）におけるグラファイト基板の六方対称性及び半導体原子の六方対称性のため、成長するナノワイヤーと基板との間で格子整合性を実現できることを見出した。
【００５５】
図１ａ〜１ｄは、格子不整合が起こらないように配置された、グラフェン層中の炭素原子六方格子の上のナノワイヤーの（１１１）（又は（０００１））面中の半導体原子の４つの異なる六方晶構造のコンフィグレーションを示す図である。グラフェン上の可能な半導体吸着部位として、本発明者らは図１ａに矢印で示されているように（１）グラフェンの６角形炭素環の中心の上（Ｈ部位）及び（２）炭素原子間のブリッジの上（Ｂ部位）を検討した。
【００５６】
この図は、原子が（１）Ｈ部位及びＢ部位（図１ａ、１ｂ、及び１ｄ）並びに（２）Ｈ部位又はＢ部位（図１ｃ）に配置された時の、立方晶の（１１１）面（六方晶の場合は（０００１）面）中の半導体原子の理想化された格子整合させた配列を示している。破線は、（１１１）面中の半導体原子の格子の六方対称性を強調している。各原子配置についてのこれら六角形の相対的回転を各図の上に記す。（図１ａ）及び（図１ｄ）では、２つの相対的配向、それぞれ±１０．９°及び±１６．１°が可能である（画像には＋回転のみが示されている）。
【００５７】
図１ｅは、（ａ）、（ｂ）、（ｃ）、及び（ｄ）中の原子配列の、人為的に格子整合させた格子定数を示す図である。破線及び実線はそれぞれ、これらの格子の六方晶相（ａ1）及び立方晶相（ａ＝ａ1×√２）に対応する。四角（■）及び六角形は、Ｓｉ、ＺｎＯ、及びＩＩＩ−Ｖ族半導体のそれぞれ立方晶相及び六方晶相を表す。２つの異なる色の四角（ＧａＡｓ、ＡｌＡｓ、ＡｌＳｂ）は、半導体がグラフェン上で２つの原子配列のいずれかを採用できることを示している。この図は、グラファイト基板上での垂直半導体ナノワイヤーのエピタキシャル成長の膨大な可能性を視覚化している。
【００５８】
図１ａに示されるようにＨ部位及びＢ部位の上に交互に半導体原子が配置される場合、立方晶系半導体結晶の格子定数ａ（格子定数ａは立方単位格子の辺長として定義される）が４．６０７Åに等しい時、正確な格子整合を実現することができる。格子定数がこの値に近い少数の立方晶系半導体が存在し、最も近いのはＳｉＣ（ａ＝４．３６Å）、ＡｌＮ（ａ＝４．４０Å）、及びＧａＮ（ａ＝４．５１Å）である。六方晶系半導体の結晶では、格子定数ａ1が３．２５８Åに等しい時に正確な格子整合が達成される。格子定数がこの値に近い少数の六方晶系半導体が存在し、最も近いのはＳｉＣ（ａ1＝３．０７Å）、ＡｌＮ（ａ1＝３．１１Å）、ＧａＮ（ａ1＝３．１９Å）、及びＺｎＯ（ａ1＝３．２５Å）の結晶である。
【００５９】
図１ｂに示されるようにＨ部位及びＢ部位の上に交互に半導体原子が配置される場合、立方晶系半導体結晶の格子定数ａが１．４２２Å（炭素原子距離）×３／２×√６＝５．２２５Åに等しい時、正確な格子整合を達成することができる。これはＳｉ（ａ＝５．４３Å）、ＧａＰ（ａ＝５．４５Å）、ＡｌＰ（ａ＝５．４５Å）、ＩｎＮ（ａ＝４．９８Å）、及びＺｎＳ（ａ＝５．４２Å）の格子定数に近い。六方晶系半導体結晶では、格子定数ａ1が１．４２２Å×３／２×√３＝３．６９４Åに等しい時、正確な格子整合を達成することができる。これは六方晶形態のＩｎＮ（ａ1＝３．５４Å）及びＺｎＳ（ａ1＝３．８２Å）結晶の格子定数ａ1に近い。
【００６０】
図１ｃに示されるような原子コンフィグレーションでは、立方晶系半導体結晶の格子定数ａが１．４２２Å（炭素原子距離）×３×√２＝６．０３３Åに等しい時、正確な格子整合を達成することができる。これは、ＩｎＡｓ、ＧａＡｓ、ＩｎＰ、ＧａＳｂ、ＡｌＳｂ、及びＡｌＡｓ等のＩＩＩ−Ｖ族化合物並びにＭｇＳｅ、ＺｎＴｅ、ＣｄＳｅ、及びＺｎＳｅ等のＩＩ−ＶＩ族化合物の半導体結晶の格子定数に近い。特にこれは、ＩｎＡｓ（ａ＝６．０５８Å）、ＧａＳｂ（ａ＝６．０９６Å）、及びＡｌＳｂ（ａ＝６．１３６Å）等のＩＩＩ−Ｖ族化合物並びにＺｎＴｅ（ａ＝６．１０３Å）及びＣｄＳｅ（ａ＝６．０５２Å）等のＩＩ−ＶＩ族化合物の半導体結晶の格子定数に近い。
【００６１】
六方晶系半導体結晶では、格子定数ａ1が１．４２２Å（炭素原子距離）×３＝４．２６６Åに等しい時、正確な格子整合が実現される。これは、六方晶形態のＩＩ−ＶＩ材料ＣｄＳ（ａ1＝４．１６０Å）及びＣｄＳｅ（ａ1＝４．３０Å）の結晶の格子定数ａ1に近い。
【００６２】
図１ｄに示されるようにＨ部位及びＢ部位の上に交互に半導体原子が配置される場合、立方晶系半導体結晶の格子定数ａが６．２８Åに等しい時、正確な格子整合を実現することができる。これは、ＩｎＳｂ（ａ＝６．４７９Å）、ＭｇＴｅ（ａ＝６．４２Å）、及びＣｄＴｅ（ａ＝６．４８Å）の格子定数に近い。六方晶系半導体結晶では、格子定数ａ1が４．４４Åに等しい時に正確な格子整合が実現される。これは、六方晶形態のＩｎＳｂ（ａ1＝４．５８Å）、ＭｇＴｅ（ａ1＝４．５４Å）、及びＣｄＴｅ（ａ1＝４．５８Å）の結晶の格子定数ａ1に近い。
【００６３】
理論により限定されるものではないが、グラファイト層中の炭素原子の六方対称性並びにそれぞれ［１１１］及び［０００１］結晶方向（ほとんどのナノワイヤー成長にとって好ましい方向）における立方晶系又は六方晶系半導体の原子の六方対称性のため、半導体原子がグラファイト基板の炭素原子上に理想的には六方晶のパターンで配置された時に、グラファイト基板と半導体との間の格子整合を近くことができる。これは、新規且つ驚くべき発見であり、グラファイト基板上でのナノワイヤーのエピタキシャル成長を可能にすることができる。
【００６４】
前述したような半導体原子の４つの異なる６方晶配列は、そのような材料の半導体ナノワイヤーを垂直に成長させて薄い炭素ベースのグラファイト材料の上に自立型ナノワイヤーを形成することを可能にすることができる。
【００６５】
成長するナノワイヤーと基板との間に格子不整合がないのが理想的であるが、ナノワイヤーは例えば薄膜よりもはるかに大きな格子不整合を許容できる。本発明のナノワイヤーは、基板と約１０％までの格子不整合を有し得、それでもエピタキシャル成長が可能である。理想的には、格子不整合は７．５％以下、例えば５％以下であるべきである。
【００６６】
立方晶ＩｎＡｓ（ａ＝６．０５８Å）、立方晶ＧａＳｂ（ａ＝６．０９３Å）、立方晶ＣｄＳｅ（ａ＝６．０５２Å）、及び六方晶ＣｄＳｅ（ａ1＝４．３０Å）等の一部の半導体では、格子不整合が非常に小さいので（約１％未満）、これらの半導体の優れた成長が予想できる。
【００６７】
ＧａＡｓ（ａ＝５．６５３Å）等の一部の半導体では、格子不整合は、図１ａに示されているのと同じ部位上に半導体原子が配置された場合と非常に近い（ａ＝６．０３３Å、したがってＧａＡｓの格子定数は６．３％小さい）か、図１ｂのようにＨ部位及びＢ部位に交互に配置された場合と非常に近い（ａ＝５．２５５Å、したがってＧａＡｓの格子定数は８．２％大きい）ので、両方の配列が可能である。本発明のプロセスは、前述の材料の半導体ナノワイヤーを垂直に成長させて、薄い炭素ベースのグラファイト材料及び従来の基板、例えば半導体の上に自立型ナノワイヤーを形成できるようにすることができる。
【００６８】
本発明における成長させたナノワイヤーの長さは２５０ｎｍ〜数ミクロン、例えば最大５ミクロンであり得る。好ましくは、ナノワイヤーの長さは少なくとも１ミクロンである。複数のナノワイヤーを成長させる場合、それら全てがこれらの寸法要件を満たすことが好ましい。理想的には、基板上に成長させたナノワイヤーの少なくとも９０％は長さが少なくとも１ミクロンである。好ましくは、実質的に全てのナノワイヤーの長さが少なくとも１ミクロンである。
【００６９】
更に、成長させたナノワイヤーは同じ寸法であること、例えば互いから１０％以内であることが好ましい。したがって、基板上のナノワイヤーの少なくとも９０％（好ましくは実質的に全て）は、同じ直径及び／又は同じ長さ（すなわち、互いから直径／長さが１０％以内）のものであることが好ましい。したがって、基本的に、当業者は均一性及び寸法の点で実質的に同じナノワイヤーを求めている。
【００７０】
ナノワイヤーの長さはしばしば、成長プロセスを行う時間の長さで調節される。通常、プロセスが長いほど、ナノワイヤーは（はるかに）長くなる。
【００７１】
ナノワイヤーは、典型的には六角形の断面形状である。ナノワイヤーは、２５〜２００ｎｍの横断面直径（すなわち厚さ）であり得る。前述したように、直径はナノワイヤーの大部分にわたって理想的には一定である。ナノワイヤー直径は、以下に更に説明するようにナノワイヤーの製造に用いる原子の比率を操作することにより調節することができる。
【００７２】
更に、ナノワイヤーの長さ及び直径は、それらが形成される温度の影響を受け得る。より高い温度は高いアスペクト比（すなわち、より長い及び／又はより薄いナノワイヤー）を促進する。当業者は、成長プロセスを操作して所望の寸法のナノワイヤーを設計することができる。
【００７３】
本発明のナノワイヤーは、少なくとも１つのＩＩＩ−Ｖ化合物、少なくとも１つのＩＩ−ＶＩ化合物から形成されるか、あるいは、Ｓｉ、Ｇｅ、Ｓｎ、又はＰｂ、特にＳｉ及びＧｅから選択される少なくとも１つのＩＶ群元素から成長させたナノワイヤーであり得る。したがって、純粋なＩＶ族ナノワイヤー又はＳｉＣ及びＳｉＧｅ等のナノワイヤーの形成も予想される。
【００７４】
ＩＩ族元素はＢｅ、Ｍｇ、Ｃａ、Ｚｎ、Ｃｄ、及びＨｇである。ここで好ましい選択肢はＺｎ及びＣｄである。
【００７５】
ＩＩＩ族の選択肢はＢ、Ａｌ、Ｇａ、Ｉｎ．及びＴｌである。ここで好ましい選択肢はＧａ、Ａｌ、及びＩｎである。
【００７６】
Ｖ族の選択肢はＮ、Ｐ、Ａｓ、Ｓｂであり、全て好ましい。
【００７７】
ＶＩ族の選択肢にはＯ、Ｓ、Ｓｅ、及びＴｅが含まれる。Ｓｅ及びＴｅの使用が好ましい。
【００７８】
ＩＩＩ−Ｖ族化合物の製造が好ましい。ナノワイヤー成長中に形成する化合物は、以下に記載するように、ドーピングを行う可能性があるので、完全に化学両論的である必要はないと理解される。
【００７９】
ナノワイヤー製造のための好ましい化合物にはＡｌＡｓ、ＺｎＯ、ＧａＳｂ、ＧａＰ、ＧａＮ、ＧａＡｓ、ＩｎＰ、ＩｎＮ、ＩｎＧａＡ、ＩｎＡｓ、又はＡｌＧａＡｓ、又はＩｎＡｓ、ＧａＡｓ、ＩｎＰ、ＧａＳｂ、ＩｎＳｂ、ＧａＰ、ＺｎＴｅ、ＳｉＣ、ＣｄＳｅ、及びＺｎＳｅ、例えばＩｎＡｓ、ＧａＡｓ、ＩｎＰ、ＧａＳｂ、ＩｎＳｂ、ＧａＰ、ＺｎＴｅ、ＣｄＳｅ、及びＺｎＳｅが含まれる。ＧａＡｓ又はＩｎＡｓの使用が非常に好ましい。他の選択肢としてはＳｉ、ＺｎＯ、ＧａＮ、ＡｌＮ、及びＩｎＮが含まれる。
【００８０】
２成分材料の使用が好ましいが、３成分又は４成分のナノワイヤー等が本発明の方法により成長できない理由はない。したがって、２つのＩＩＩ族陽イオンとＶ族陰イオンがあるＩｎＧａＡｓ及びＡｌＧａＡｓ等の３元系がここで選択肢となる。したがって、３元系化合物は式ＸＹＺ（式中、Ｘは、ＩＩＩ族元素、Ｙは、Ｘ及びＺとは異なるＩＩＩ族又はＶ族元素、Ｚは、Ｖ族元素である）のものであり得る。ＸＹＺ中のＸとＹ又はＹとＺのモル比は、好ましくは０．１〜０．９であり、すなわち、式は好ましくはＸxＹ1-xＺ（又はＸＹ1-xＺX）（式中、下付きのｘは０．１〜０．９である）である。４元系は、式ＡxＢ1-xＣyＤ1-y（式中、Ａ及びＢは、ＩＩＩ族元素であり、Ｃ及びＤは、Ｖ族元素である）で表すことができる。ここでも、下付きのｘ及びｙは典型的には０．１〜０．９である。他の選択肢も当業者に明らかである。
【００８１】
ナノワイヤーにドープすることは本発明の範囲内である。ドーピングは、典型的には、例えばＭＢＥ成長中に、ナノワイヤー中に不純物を導入することを含む。ドーピングレベルは約１０15／ｃｍ3〜１０20／ｃｍ3に調節することができる。ナノワイヤーは、所望に応じて、アンドープ（真性（ｉｎｔｒｉｎｓｉｃ））、ｐドープ、又はｎドープであり得る。ドープされた半導体は外因性導体（ｅｘｔｒｉｎｓｉｃ  ｃｏｎｄｕｃｔｏｒ）であり、アンドープ半導体は真性である。
【００８２】
ｎ（ｐ）型半導体は、真性半導体にドナー（アクセプター）不純物をドープすることにより、正孔（電子）濃度より電子（正孔）濃度が高くなっている。ＩＩＩ−Ｖ化合物の好適なドナー（アクセプター）はＴｅ（Ｂｅ及びＺｎ）であり得る。Ｓｉは両性であり得、Ｓｉが行く部位に応じて、成長表面の配向及び成長条件に応じて、ドナー又はアクセプターのいずれにもなり得る。成長プロセス中に、又はナノワイヤー形成後のナノワイヤーへのイオン注入により、ドーパントを導入することができる。
【００８３】
本発明のナノワイヤーは、放射状又はアキシャルにヘテロ構造形態を有するように成長させることができる。例えば、アキシャルなヘテロ構造ナノワイヤーでは、ｐ型ドープされたコアを最初に成長させ、次いでｎ型ドープされたコアを続けることにより、ｐｎ接合をアキシャルに形成することができる。放射状のヘテロ構造ナノワイヤーでは、ｐドープされたナノワイヤーコアを最初に成長させ、次いでｎドープされた半導電性シェルを成長させることにより、ｐｎ接合を放射状に形成することができる。
【００８４】
本発明のナノワイヤーはエピタキシャルに成長する。これらは共有結合、イオン結合、又は準ファンデルワールス（ｑｕａｓｉ  ｖａｎ  ｄｅｒ  Ｗａａｌｓ）結合を介して下の基板に結合する。したがって、基板とナノワイヤーのベースとの接合部で、ナノワイヤー内で結晶面がエピタキシャルに形成される。これらは同じ結晶学的方向に次々に構築されるので、ナノワイヤーのエピタキシャルな成長が可能になる。好ましくは、ナノワイヤーは垂直に成長する。ここで垂直にという用語は、ナノワイヤーが支持体に直角に成長することを意味して使用される。実験科学において、成長角は正確に９０°でなくてもよく、垂直という用語はナノワイヤーが垂直／直角から約１０°以内、例えば５°以内であることを意味すると理解される。共有結合、イオン結合、又は準ファンデルワールス結合を介したエピタキシャル成長のため、ナノワイヤーと基板、特にグラファイト基板との間の密な接触があることが予想される。更に接触特性を増強するために、成長させるナノワイヤーの主なキャリアと一致するようにグラファイト基板等の基板にドープしてよい。
【００８５】
ナノワイヤーは高温で基板への物理的及び化学的な結合を含んでエピタキシャルに成長させるので、ボトムコンタクトはオーム性であることが好ましい。
【００８６】
基板は複数のナノワイヤーを含むと理解される。好ましくは、ナノワイヤーは互いにほぼ平行に成長する。したがって、少なくとも９０％、例えば少なくとも９５％、好ましくは実質的に全てのナノワイヤーが基板の同じ面から同じ方向に成長することが好ましい。
【００８７】
基板内にはエピタキシャル成長が起こり得る多くの面があると理解される。同じ面から実質的に全てのナノワイヤーが成長することが好ましい。その面は基板表面と平行であることが好ましい。理想的には、成長したナノワイヤーは実質的に平行である。好ましくは、ナノワイヤーは基板に対して実質的に直角に成長する。
【００８８】
本発明のナノワイヤーは、好ましくは、立方晶構造のナノワイヤーでは［１１１］方向に、六方晶構造のナノワイヤーでは［０００１］方向に成長するべきである。成長するナノワイヤーの結晶構造が立方晶である場合、ナノワイヤーと触媒液滴との間の（１１１）界面が、そこからアキシャル成長が起こる面である。ナノワイヤーが六方晶構造である場合、ナノワイヤーと触媒液滴との間の（０００１）界面が、そこからアキシャル成長が起こる面である。面（１１１）及び（０００１）はどちらも、ナノワイヤーの同じ（６角形の）面を表し、これは単に、成長するナノワイヤーの結晶構造に応じて面の命名法が異なっているだけである。
【００８９】
ナノワイヤーは、好ましくは分子線エピタキシー（ＭＢＥ）により成長される。有機金属気相成長法（ＭＯＶＰＥ）を用いることも可能であるが、ＭＢＥの使用が好ましい。この方法では、好ましくは同時に供給される、各反応物（例えばＩＩＩ族元素及びＶ族元素）の分子線を基板に与える。例えばＩＩＩ族及びＶ族の元素を交互に供給できるマイグレーションエンハンストエピタキシー（ｍｉｇｒａｔｉｏｎ−ｅｎｈａｎｃｅｄ  ｅｐｉｔａｘｙ：ＭＥＥ）又は原子層ＭＢＥ（ＡＬＭＢＥ）を用いることにより、ＭＢＥ技術を用いてグラファイト基板上でのナノワイヤーの核形成及び成長のより高度な調節が実現され得る。
【００９０】
好ましい技術は固体ソースＭＢＥであり、ガリウム及びヒ素等の非常に純粋な元素がそれらがゆっくりと蒸発（例えば、ガリウム）又は昇華（例えば、ヒ素）し始めるまで別個の蒸発セル（ｅｆｆｕｓｉｏｎ  ｃｅｌｌ）中で加熱される。次いで、このガス状元素は、基板上で凝縮し、そこで互いに反応し得る。ガリウム及びヒ素の例では、単結晶ＧａＡｓが形成される。「線（ｂｅａｍ）」という用語の使用は、蒸発させた原子（例えば、ガリウム）又は分子（例えば、Ａｓ4又はＡｓ2）が、それらが基板に到達するまで互いに若しくは真空チャンバーのガスと相互作用しないことを意味する。
【００９１】
ドーピングイオンもＭＢＥを用いて容易に導入することができる。図２はＭＢＥ装置の可能な構成を示す図である。
【００９２】
ＭＢＥは、バックグラウンド圧力が典型的には約１０-10〜１０-9Ｔｏｒｒの超高真空で起こる。ナノ構造体は通常ゆっくりと、例えば１時間当たり最大数μｍ（例えば約１０μｍ）の速度で成長する。これにより、ナノワイヤーはエピタキシャルに成長することができ、構造性能を最大にすることができる。
【００９３】
触媒
本発明のナノワイヤーは触媒の存在下で成長される。触媒は、ナノワイヤーを構成する元素の１つ（いわゆる自己触媒）であってもよく、ナノワイヤーを構成する元素のいずれとも異なっていてもよい。
【００９４】
触媒支援成長では、触媒はＡｕ又はＡｇであり得、あるいは、触媒は、ナノワイヤー成長に用いられる族の金属（例えば、ＩＩ又はＩＩＩ族金属）、特に実際のナノワイヤーを構成する金属元素の１つ（自己触媒）であり得る。したがって、例えばＩｎ（Ｖ族）ナノワイヤーのための触媒としてＧａを用いるといったように、ＩＩＩ−Ｖナノワイヤーを成長させるための触媒としてＩＩＩ族の別の元素を用いることができる。触媒がＡｕであるか、成長が自己触媒される（すなわち、Ｇａ（Ｖ族）ナノワイヤーに対するＧａ等）ことが好ましい。触媒は、ナノワイヤー成長のための核形成部位として作用するように基板上に堆積させることができる。理想的には、これは基板表面の上に触媒材料の薄膜を設けることにより実現することができる。触媒膜は、温度が成長温度に上昇して溶融する時（多くの場合、半導体ナノワイヤー構成要素の１又は複数と共晶合金を形成する）、基板上にナノメートルサイズの粒子様の液滴を形成し、これらの液滴はナノワイヤーが成長できるポイントを形成する。これは、触媒が液体であり、分子線が気体であり、ナノワイヤーが固体の構成要素を提供するので、気相−液相−固相成長（ＶＬＳ）法と呼ばれる。場合によっては、いわゆる気相−固相−固相成長（ＶＳＳ）メカニズムにより、ナノワイヤー成長中に触媒粒子が固体であってもよい。ナノワイヤーが（ＶＬＳ方法により）成長する際、液体（例えば、金）液滴はナノワイヤーの上に留まる。これは図示されている。これは成長後にナノワイヤーの上に残り、したがって、本明細書中に記載されているように、トップグラファイト層を接触させる際に重要な役割を果たし得る。
【００９５】
前述したように、自己触媒ナノワイヤーを製造することもできる。自己触媒とは、ナノワイヤーの構成要素の１つがその成長のための触媒として作用することを意味する。
【００９６】
例えば、Ｇａ層を基板に塗布し、溶融させて、Ｇａ含有ナノワイヤーの成長のための核形成部位として作用する液滴を形成させることができる。この場合も、Ｇａ金属部分は最終的にナノワイヤーの上に位置し得る。構成要素として触媒を含むナノワイヤーに、触媒としてＩＩ族又はＩＩＩ族金属を用いて同様なプロセスを行うことができる。
【００９７】
より具体的には、基板表面に一定時間Ｇａ／Ｉｎフラックスを供給して、基板加熱後に表面上でＧａ／Ｉｎ液滴の形成を開始させることができる。次いで、問題のナノワイヤーの成長に適した温度に基板温度が設定され得る。成長温度は３００〜７００℃であり得る。しかし、使用される温度は、ナノワイヤー中の材料、触媒材料、及び基板材料の性質に特異的である。ＧａＡｓの場合、好ましい温度は５４０〜６３０℃、例えば５９０〜６３０℃、例えば６１０℃である。ＩｎＡｓでは、この範囲はより低く、例えば４２０〜５４０℃、例えば４３０〜５４０℃、例えば４５０℃である。
【００９８】
触媒膜が堆積及び溶融した後にＧａ／Ｉｎ蒸発セル及び対イオン蒸発セルのシャッターを同時に開くことによりナノワイヤー成長を開始させることができる。
【００９９】
蒸発セルの温度を用いて成長速度を調節することができる。通常の面（１分子層ずつ）成長中に測定される成長速度は０．０５〜２μｍ／時間、例えば０．１μｍ／時間が好ましい。
【０１００】
分子線の圧力も、成長させているナノワイヤーの性質に応じて調整することができる。ビーム等価圧力（ｂｅａｍ  ｅｑｕｉｖａｌｅｎｔ  ｐｒｅｓｓｕｒｅ）の好適なレベルは、１×１０-7〜１×１０-5Ｔｏｒｒである。
【０１０１】
反応物（例えば、ＩＩＩ族原子及びＶ族原子）間のビームフラックス比は異なり得、好ましいフラックス比は他の成長パラメーター及び成長させているナノワイヤーの性質によって決まる。
【０１０２】
反応物間のビームフラックス比がナノワイヤーの結晶構造に影響し得ることが見出された。例えば、触媒としてＡｕ、成長温度５４０℃のＧａＡｓナノワイヤー成長、面（１分子層ずつの）成長速度０．６μｍ／時間に相当するＧａフラックス、及び９×１０-6Ｔｏｒｒのビーム等価圧力（ＢＥＰ）をＡｓ4で用いることで、ウルツ鉱結晶構造が得られる。これに対し、ＧａＡｓナノワイヤーの成長温度は同じであるが、０．９μｍ／時間の面成長速度に相当するＧａフラックス及び４×１０-6ＴｏｒｒのＢＥＰをＡｓ4で用いると、閃亜鉛鉱結晶構造となる。
【０１０３】
場合により、成長パラメーターを変えることによりナノワイヤー直径を変えることができる。例えば、アキシャルなナノワイヤー成長速度がＡｓ4フラックスにより決まる条件下で自己触媒ＧａＡｓナノワイヤーを成長させる場合、Ｇａ：Ａｓ4フラックス比を増大／減少させることによりナノワイヤー直径を増大／減少させることができる。したがって、当業者は複数の方法でナノワイヤーを操作することができる。
【０１０４】
したがって、例えばナノワイヤー核形成及びナノワイヤー成長を別個に最適化するために２ステップ等の複数ステップの成長法を用いることは本発明の実施形態である。
【０１０５】
ＭＢＥの大きな利点は、例えば反射高速電子線回折（ＲＨＥＥＤ）を用いることで、成長しているナノワイヤーをその場で解析できることである。ＲＨＥＥＤは、結晶材料の表面を特徴解析するために通常用いられる技術である。この技術は、ＭＯＶＰＥ等のその他の技術でナノワイヤーが形成される場合には容易に適用することができない。
【０１０６】
上記の技術の制約の１つは、基板表面のどこでナノワイヤーが成長するのかの制御が限定的なことである。ナノワイヤーは触媒液滴が形成された場所で成長するが、その液滴が形成され得る場所はほとんど制御できない。更なる問題は、液滴のサイズを容易に制御できないことである。ナノワイヤーの核形成を開始させるには小さすぎる液滴が形成される場合、ナノワイヤーの収率が低くなり得る。これは特に金触媒を用いる場合に問題となる。金によって形成される液滴は非常に小さいので高収率のナノワイヤー成長が不可能なためである。
【０１０７】
成長したナノワイヤーの高さ及び直径がより均一な、より規則的なナノワイヤーアレイを製造するために、本発明者らは、基板上でのマスクの使用を想定する。ナノワイヤーが基板全体で規則的なアレイとして均一なサイズで成長できるように、このマスクに規則的な孔を付加してもよい。マスク中の孔パターンは、従来の光／電子ビームリソグラフィ又はナノインプリンティングを用いて容易に作製することができる。グラファイト表面にナノワイヤー成長のための核形成部位の規則的アレイを作製するために集束イオンビーム技術を用いることもできる。
【０１０８】
したがって、基板にマスクを塗布し、基板表面を露出させる孔を、必要に応じて規則的パターンで、備えるようにマスクをエッチングすることができる。更に、孔のサイズは慎重に調節することができる。次いで、それらの孔に触媒を導入してナノワイヤー成長のための核形成部位を提供することができる。孔を規則的に配列することにより、規則的パターンのナノワイヤーを成長させることができる。
【０１０９】
更に、孔のサイズは、各孔に１つのナノワイヤーだけが成長できるように調節することができる。更に、孔は、孔内で形成される触媒液滴がナノワイヤー成長を可能にするのに充分な大きさであるようなサイズで作製することができる。これにより、Ａｕ触媒を用いても、ナノワイヤーの規則的アレイを成長させることができる。
【０１１０】
マスク材料は、堆積時に下の基板にダメージを与えない任意の材料であり得る。この実施形態で使用される孔は、ナノワイヤー直径よりわずかに大きくてよく、例えば最大２００ｎｍであり得る。最小孔サイズは５０ｎｍ、好ましくは少なくとも１００〜２００ｎｍであり得る。マスクの厚さは５０〜３００ｎｍであり得る。
【０１１１】
マスク自体は、二酸化シリコン又は窒化シリコン等の不活性化合物でできていてよい。特に、孔をパターニングしたマスクは、例えば電子ビーム蒸着法（ｅ−ｂｅａｍ  ｅｖａｐｏｒａｔｉｏｎ）、ＣＶＤ、ＰＥ−ＣＶＤ、スパッタリング、又はＡＬＤにより堆積された、少なくとも１つの絶縁性材料、例えばＳｉＯ2、Ｓｉ3Ｎ4、ＨｆＯ2、又はＡｌ2Ｏ3を含む。したがって、マスクは、電子ビーム堆積法（ｅｌｅｃｔｒｏｎ  ｂｅａｍ  ｄｅｐｏｓｉｔｉｏｎ）、ＣＶＤ、プラズマＣＶＤ、スパッタリング、及び原子層堆積法（ＡＬＤ）等の任意の都合の良い技術により基板表面に設けることができる。
【０１１２】
位置決めされたＡｕ触媒ナノワイヤーを基板上に製造するために、マスクに孔パターンをエッチングした後に、例えば厚さが５０ｎｍ未満の、Ａｕの薄膜を堆積させてよい。堆積物は、各孔のエッチング後にマスクの上に残っているフォトレジスト又は電子ビームレジストを用いて作製することができる。いわゆる「リフトオフ」プロセスにおいてフォトレジスト又は電子ビームレジストを除去することにより、基板表面上に規則的に配列されたパターンのＡｕドットを作製することができる。必要に応じて、作製後にマスクを部分的に又は完全に除去してもよい。
【０１１３】
特に、単純な気相−固相成長の使用によりナノワイヤー成長を可能にすることができる。したがって、ＭＢＥの文脈では、触媒を何ら用いずに、反応物、例えばＩｎ及びＡｓを基板にただ塗布することで、ナノワイヤーを形成することができる。これは本発明の更なる態様を構成し、したがって、グラファイト基板上で前述の元素から形成される半導体ナノワイヤーの直接的成長を提供する。したがって、直接的という用語は、成長を可能にするための触媒の膜が存在しないことを意味する。
【０１１４】
前述したように、本発明のナノワイヤーは好ましくは立方晶（閃亜鉛鉱）又は六方晶（ウルツ鉱）の構造体で成長する。本発明者らは、前述したように基板に供給する反応物の量を操作することにより成長するナノワイヤーの結晶構造を変えることができることを見出した。例えば、より多いフィードのＧａは、ＧａＡｓ結晶を立方晶構造にする。より少ないフィードは六方晶構造を促進する。したがって、反応物濃度を操作することにより、ナノワイヤー内の結晶構図を変えることができる。
【０１１５】
異なる結晶構造の導入により、異なる電子特性をナノワイヤー中に存在させることができる。これにより、結晶相量子ドットの形成が可能になり得、他の興味深い電子技術の開発が可能になり得る。
【０１１６】
また、ナノワイヤーを形成する材料の性質を成長プロセス中に変えることも本発明の範囲内である。したがって、分子線の性質を変えることにより、一部の異なる構造がナノワイヤー中に導入される。最初はＧａＡｓであるナノワイヤーを、例えばＧａフィードからＩｎフィードに変えることにより、ＩｎＡｓナノワイヤーセクションで延ばすことができる。次いで、Ｇａフィードに再度変えることでＧａＡｓ／ＩｎＡｓナノワイヤーをＧａＡｓナノワイヤーセクションで延ばすといったことができる。ここでも、異なる電気的特性を有する異なる構造を発達させることにより、本発明者らは、製造者があらゆる種類の最終用途に適応させることができる興味深い操作可能な電子特性を有するナノワイヤーを提供する。
【０１１７】
グラファイトトップコンタクト
触媒存在下で基板上にナノワイヤーを成長させた後、ナノワイヤーのいくつかがナノワイヤーの上に触媒堆積物を有することが想定される。理想的には、ナノワイヤーの大部分がそのような堆積物を有し、好ましくは実質的に全てのナノワイヤーがこの堆積物を含む。
【０１１８】
次いで、本発明は、形成されたナノワイヤーの上にグラファイト層を置いてトップコンタクトを作製することを含む。グラファイトトップコンタクト層は基板層と実質的に平行であることが好ましい。また、グラファイト層の面積は基板の面積と同じである必要はないと理解される。ナノワイヤーのアレイを備えた基板を具備するトップコンタクトを形成するために複数のグラファイト層が必要となり得る。
【０１１９】
使用されるグラファイト層は、基板に関連して上記で詳細に説明したものと同じであり得る。トップコンタクトは、グラファイト状（ｇｒａｐｈｉｔｉｃ）、より具体的にはグラフェンである。このグラフェン基板は、１０層以下、好ましくは５層以下のグラフェン又はその誘導体（数層グラフェンと呼ばれる）を含むべきである。特に好ましくは、これはグラフェンの１原子厚の平面シートである。
【０１２０】
結晶又は「フレーク」形態のグラファイトは、積層された（すなわち、１１シート以上の）多くのグラフェンシートからなる。トップコンタクトの厚さは２０ｎｍ以下であることが好ましい。更により好ましくは、グラファイトトップコンタクトの厚さは５ｎｍ以下であり得る。
【０１２１】
光電子デバイスの主要構成要素である半導体材料にグラフェンが直接接触する場合、グラフェンは通常ショットキーコンタクトを形成し、これはコンタクト接合部でバリアを形成することにより電流の流れを妨げる。この問題のため、半導体上に堆積されたグラフェンに関する研究はこれまで主に、グラフェン／半導体ショットキー接合部の使用、例えばショットキー接合太陽電池、に限定されていた。
【０１２２】
しかし、本発明者らは、半導体ナノワイヤーの成長に金属触媒が関与し得ることを見出した。ＶＬＳ法、例えばＭＢＥ又はＭＯＶＰＥでは、Ａｕ、Ｇａ、又はＩｎ等の金属触媒がナノワイヤー成長のシードとして好ましく用いられ、これらはナノワイヤー成長完了後にナノワイヤーの上のナノ粒子の形態で残る。これらの触媒堆積物は、金属性グラフェンと半導体ナノワイヤーとの間の中間材料として用いることができる。残った触媒材料を利用し、金属性グラファイトトップコンタクトと半導体ナノワイヤーとの間の界面で形成されるショットキーコンタクトを回避することができ、オーミックコンタクトを確立することができる。
【０１２３】
形成されたナノワイヤーへのトップコンタクトの適用は任意の都合の良い方法によって実現することができる。基板キャリアにグラファイト層を移すための前述した方法と同様な方法を用いることができる。キッシュグラファイト、高配向熱分解グラファイト（ＨＯＰＧ）、又はＣＶＤに由来するグラファイト層は機械的又は化学的方法によって剥離することができる。その後、これらは、剥離プロセスに由来する混入物及びＣｕ（Ｎｉ、Ｐｔ等）（特にＣＶＤ成長グラファイト層の場合）を除去するためにＨＦ又は酸溶液等のエッチング液に移され得る。エッチング液を更に脱イオン水等の別の溶液に交換してグラファイト層を清浄にすることができる。その後、形成されたナノワイヤー上にトップコンタクトとしてグラファイト層を容易に移すことができる。ここでも、剥離及び転移プロセス中、グラファイト薄層を支持するために電子ビームレジスト又はフォトレジストを用いることができ、これは堆積後に容易に除去することができる。
【０１２４】
グラファイト層は、エッチング及びすすぎ後、ナノワイヤーアレイの上に移される前に完全に乾燥させることが好ましい。グラファイト層とナノワイヤーとの間の接触を強化するために、この「乾式」転移中に穏やかな圧力及び熱を加えてもよい。
【０１２５】
あるいは、グラファイト層は、溶液（例えば、脱イオン水）と共にナノワイヤーアレイの上に移されてもよい。溶液が乾燥すると、グラファイト層が自然に下のナノワイヤーとの密な接触を形成する。この「湿式」転移法では、乾燥プロセス中の溶液の表面張力がナノワイヤーアレイを曲げるか破壊し得る。これを防止するため、この湿式の方法を用いる場合、より頑強なナノワイヤーを用いることが好ましい。直径が８０ｎｍを超えるナノワイヤーが好適であり得る。あるいは、垂直ナノワイヤー構造を支持する孔がパターニングされた基板を用いることができる。乾燥プロセス中の表面張力により生じるダメージを避けるために臨界点乾燥法を用いることもできる。
【０１２６】
水滴がナノワイヤーアレイ上にあり、それを取り除こうという試みが例えば窒素ブローを含む場合、蒸発により水滴は小さくなるが、水滴は表面張力により常に球状の形態を維持しようとする。これは水滴の周辺又は内側のナノ構造体を破損又は破壊し得る。
【０１２７】
臨界点乾燥法によりこの問題が回避される。温度及び圧力を上げることにより、液体と気体の間の界面を除くことができ、水を容易に除くことができる。
【０１２８】
トップコンタクトグラファイト層は、好ましくは、透明、導電性、且つフレキシブルである。成長させたままの（ａｓ−ｇｒｏｗｎ）ナノワイヤーの上の金属粒子とのグラファイト層の電気的及び機械的接触を更に強化するために、ポストアニール処理を用いてもよい。グラファイトトップコンタクトの堆積後、試料を、例えばアルゴンの不活性雰囲気中又は真空中でアニールすることができる。温度は最高６００℃であり得る。アニール時間は最大１０分であり得る。
【０１２９】
また、グラファイトトップコンタクトのドーピングを用いることもできる。グラファイトトップコンタクトの主なキャリアはドーピングにより正孔又は電子のいずれかとして制御することができる。グラファイトトップコンタクト中及び半導体ナノワイヤー中、特に金属触媒粒子の下の領域でドーピングの種類を同じにすることが好ましく、これにより、ポストアニール処理後により良好なオーム性の挙動が得られる。例えば、シェルがｐドープされたコア−シェルナノワイヤーでは、トップグラファイト層のｐドープが、ナノワイヤーシェルの上の金属粒子を横切るキャリアの種類と一致する。
【０１３０】
したがって、グラファイト層及び基板の両方がドープされ得ると理解される。いくつかの実施形態では、基板及び／又はグラファイト層は、有機又は無機分子、例えば金属塩化物（ＦｅＣｌ3、ＡｕＣｌ3、又はＧａＣｌ3）、ＮＯ2、ＨＮＯ3、芳香族分子、又は化学溶液、例えばアンモニアの吸着を含む化学的方法によってドープされる。
【０１３１】
基板の表面及び／又はグラファイト層は、その成長中に、置換ドーピング法により、Ｂ、Ｎ、Ｓ、又はＳｉ等のドーパントを導入することによりドープすることもできる。
【０１３２】
本発明のナノワイヤーは、公知の方法、例えば放射状エピタキシャルシェル（ｒａｄｉａｌ  ｅｐｉｔａｘｉａｌ  ｓｈｅｌｌ）によってコーティングされてもよい。例えば、真性又は外因性のコアナノワイヤーを他方の種類の半導体のシェルでコーティングすることにより、固有半導体及び外因性半導体の混合物を形成することができる。外因性及び真性の導体の混合物からより複雑なナノワイヤーを形成することもできる。例えば、絶縁性真性層を、ｐドープ外因性層とｎドープ外因性層との間に配置することができる。したがって、ｐドープコアを、ｎドープされた外因性導体シェルを外側に備えた真性半導体シェルで覆うことができる（又はその逆）。これは、発光ダイオード及び太陽電池技術において特に用途がある。
【０１３３】
当業者に公知／明らかである適切な成長パラメーターを用いてＭＢＥ又は他のエピタキシャル技術（例えば、ＭＯＶＰＥ）によりシェルコーティングを行うことができる。
【実施例１】
【０１３４】
グラファイト基板上に垂直ナノワイヤーを成長させるための実験方法
２量体と４量体の比率を固定することが可能なＧａデュアルフィラメントセル、ＩｎＳＵＭＯデュアルフィラメントセル、及びＡｓバルブドクラッカーセルを備えたＶａｒｉａｎ  Ｇｅｎ  ＩＩ  Ｍｏｄｕｌａｒ分子線エピタキシー（ＭＢＥ）システム中でナノワイヤーを成長させた。本研究では、ヒ素の主な分子種はＡｓ4とした。ナノワイヤーの成長はキッシュグラファイトフレーク上で又は酸化シリコンウェーハ上に堆積させたＮｉ又はＰｔ上に化学蒸着（ＣＶＤ）技術により直接成長させたグラフェン膜（１〜７単分子層厚）上で行う。２つの異なる方法で試料を作製した。第１の方法では、試料をイソプロパノールで清浄化した後、窒素を用いてブロードライし、次いでシリコンウェーハにＩｎ結合させた。第２の方法では、電子ビーム蒸着装置チャンバー中で、第１の方法を用いて作製した試料上に約３０ｎｍ厚のＳｉＯ2層を堆積させ、その後、電子ビームリソグラフィ及びプラズマエッチングを用いてＳｉＯ2に直径約１００ｎｍの孔を作った。
【０１３５】
次いで、ナノワイヤー成長のためのＭＢＥシステム中に試料をローディングした。次いで、基板温度を、ＧａＡｓ／ＩｎＡｓナノワイヤー成長に適した温度、すなわち、それぞれ６１０℃／４５０℃に上昇させた。Ａｓのシャッターは閉めつつ、Ｇａ／Ｉｎフラックス及び所望の液滴サイズに応じて、典型的には５〜１０分の期間、最初にＧａ／Ｉｎフラックスを表面に供給して、表面上でＧａ／Ｉｎ液滴の形成を開始させた。Ｇａ／Ｉｎ蒸発セルのシャッター並びにＡｓ蒸発セルのシャッター及びバルブを同時に開くことによりＧａＡｓ／ＩｎＡｓナノワイヤー成長を開始させた。Ｇａ／Ｉｎ蒸発セルの温度は、公称面成長速度が０．１μｍ／時間となるようにプリセットした。ＧａＡｓナノワイヤーの形成には１．１×１０-6ＴｏｒｒのＡｓ4フラックスを用い、一方、ＩｎＡｓナノワイヤーの形成にはＡｓ4フラックスを４×１０-6Ｔｏｒｒに設定する。
【実施例２】
【０１３６】
ＧａＡｓ（１１１）Ｂ又はＳｉ（１１１）基板上で垂直ＧａＡｓナノワイヤーを成長させるための実験方法
ＧａＡｓ（１１１）Ｂ基板上でＡｕ触媒ＧａＡｓナノワイヤーを成長させるために、基板表面を最初に６２０℃で脱酸素し、次いで、ＭＢＥシステム中で原始的に平坦な表面が生じる成長条件下で６０ｎｍ厚のＧａＡｓ膜を成長させた。これを電子ビーム蒸着装置に移してＡｕ薄膜を堆積させた。次いで、ナノワイヤー成長のために試料を再度ＭＢＥシステムにローディングした。Ａｓ4をＡｓソースの主な分子種として用いた。６×１０-6ＴｏｒｒのＡｓ4フラックス下で、基板温度をＧａＡｓナノワイヤー成長のために５４０℃に上げた。この段階で、Ａｕ薄膜はＡｕ粒子に変わり、基板からのＧａと合金化してＡｕ−Ｇａ液体粒子を形成した。Ｇａ蒸発セルのシャッターを開けることによりＧａＡｓナノワイヤー成長を開始させた。Ｇａ蒸発セルの温度は、ＧａＡｓの公称面成長速度が０．７ＭＬｓ-1となるようにプリセットした。ＧａＡｓナノワイヤーの成長は常にＧａ及びＡｓフラックスをシャットダウンすることにより終わらせ、すぐに基板を一定の速度で室温へと下げた。
【０１３７】
Ｓｉ（１１１）基板上でのＧａ自己触媒ＧａＡｓナノワイヤー成長では、Ｓｉ基板をＨＦ（５％）中で１０秒間エッチングして天然酸化物を除去し、脱イオン水で１分間すすぎ、Ｎ2ガスをブローすることにより乾燥し、次いでＭＢＥチャンバー中に直接ローティングした。使用した主なＡｓ分子種はＡｓ4とした。基板を一定の速度で成長温度６２０℃に上げた。Ｇａ及びＡｓのシャッターを同時に開くことによりＧａＡｓナノワイヤー成長を開始させた。Ｇａ蒸発セルのシャッター並びにＡｓ蒸発セルのシャッター及びバルブを同時に開くことによりＧａＡｓナノワイヤー成長を開始させた。
【実施例３】
【０１３８】
ナノワイヤーアレイの上にグラファイト層を移すための実験方法
Ｃｕホイル上で成長させたグラファイト層（＜５層）を用いた。ＣＶＤ成長中にＣｕホイルの両側にグラファイト層が形成されるので、一方の側に形成されたグラファイト層を酸素プラズマにより除去してＣｕをエッチングに露出させた。次いで、これを希釈硝酸鉄（Ｆｅ（ＮＯ3）3）溶液（＜５％）に浸漬してＣｕをエッチングで完全に除去した。一晩（＞８時間）エッチングした後、グラファイト層をエッチング液に浮かべ、これを脱イオン水に交換した。脱イオン水で更に複数回すすいだ後、グラファイト層を脱イオン水と共にナノワイヤーアレイ上に移した。Ｎ2ブローを用いずにクリーンルーム内で脱イオン水を自然に乾燥させた。
【産業上の利用可能性】
【０１３９】
本発明のグラファイト層を用いたトップコンタクトを具備する半導体ナノワイヤーは幅広い有用性を有し得る。これらは半導体であるので、半導体技術が有用なあらゆる分野に応用できると予想することができる。これらは主に、集積ナノエレクトロニクス及びナノ光電子用途に有用である。
【０１４０】
これらの導入に理想的なデバイスは特に太陽電池であり得る。可能性のあるデバイスの１つは、２つの端子としての２つのグラフェン層に挟まれたナノワイヤー太陽電池である。
【０１４１】
そのような太陽電池は同時に効率的、安価、且つフレキシブルとなり得る。これは急速に発展中の分野であり、これらの有用な材料に関する更なる応用が数年以内に見出されるであろう。同じコンセプトを用いて、発光ダイオード（ＬＥＤ）、導波管、及びレーザー等のその他の光電子デバイスを作製することもできる。
【図２】
2015503852.tif 000003
【図３Ａ】
2015503852.tif 000004
【図４】
2015503852.tif 000005
【図１】
2015503852.tif 000006
【図３Ｂ】
2015503852.tif 000007
【図３Ｃ】
2015503852.tif 000008
【図５ａ】
2015503852.tif 000009
【図５ｂ】
2015503852.tif 000010
【図６ａ】
2015503852.tif 000011
【図６ｂ】
2015503852.tif 000012
【図６ｃ】
2015503852.tif 000013
【国際調査報告】
2015503852.tif 000014
2015503852.tif 000015
2015503852.tif 000016